(57)【特許請求の範囲】
【請求項１】
基材と、
触媒活性成分としてのパラジウム、触媒担持体としての無機多孔質体及び助触媒成分としてのセリア（ＣｅＯ２）粒子を含有し、排気ガスに晒される触媒層と、を備えた排気ガス浄化用パラジウム触媒であって、
前記触媒層中に含有されるセリア粒子の含有量に対する、触媒層中に含有されるパラジウムの含有量の質量比率（Ｐｄ／ＣｅＯ２）が０．００５０〜０．４０００であり、
前記触媒層中に含有されるセリア粒子の含有量が５〜４０重量％であり、
前記触媒層中に含有されるパラジウムの平均粒子径が２．０ｎｍ〜４０．０ｎｍであり、
前記触媒層中に含有されるセリア粒子のＢＥＴ比表面積が８５〜１１１ｍ２／ｇであることを特徴とする排気ガス浄化用パラジウム触媒。
【請求項２】
前記パラジウムが、前記触媒層中に０．１２〜３．００質量％の割合で含有されることを特徴とする請求項１に記載の排気ガス浄化用パラジウム触媒。
【請求項３】
前記触媒層中にさらにバリウムを含有することを特徴とする請求項１又は２に記載の排気ガス浄化用パラジウム触媒。
【発明の詳細な説明】
【技術分野】
【０００１】
本発明は、２輪又は４輪自動車などの内燃機関から排出される排気ガスを浄化するために用いることができる触媒、中でも触媒活性種の主成分がパラジウム（Ｐｄ）であるパラジウム触媒に関する。
【背景技術】
【０００２】
ガソリンを燃料とする自動車の排気ガス中には、炭化水素（ＴＨＣ）、一酸化炭素（ＣＯ）、窒素酸化物（ＮＯx）等の有害成分が含まれるため、前記炭化水素（ＴＨＣ）は酸化して水と二酸化炭素に転化させ、前記一酸化炭素（ＣＯ）は酸化して二酸化炭素に転化させ、前記窒素酸化物（ＮＯx）は還元して窒素に転化させ、それぞれの有害成分を触媒で浄化する必要がある。
【０００３】
このような排気ガスを処理するための触媒（以下「排気ガス浄化触媒」と称する）として、ＣＯ、ＴＨＣ及びＮＯｘを酸化還元することができる３元触媒（Three way catalysts：ＴＷＣ）が用いられており、当該３元触媒は通常、排気パイプのエンジンとマフラーの中間位置にコンバーターの形で取付けられている。
【０００４】
このような３元触媒としては、高い比表面積を有する耐火性酸化物多孔質体、例えば高い比表面積を有するアルミナ多孔質体に貴金属を担持し、これを基材、例えば耐火性セラミック又は金属製ハニカム構造で出来ているモノリス型（ｍｏｎｏｌｉｔｈｉｃ）基材に担持したり、或いは、耐火性粒子に担持したりしたものが知られている。
【０００５】
この種の３元触媒において、貴金属は、排気ガス中の炭化水素を酸化して二酸化炭素と水に変換し、一酸化炭素を酸化して二酸化炭素に変換する一方、窒素酸化物を窒素まで還元する機能を有しており、この両反応に対する触媒作用を同時に有効に生じさせるためには、燃料と空気の比（空燃比）を一定に（理論空燃比に）保つのが好ましい。
自動車等の内燃機関は、加速、減速、低速走行、高速走行等の運転状況に応じて空燃比は大きく変化するため、酸素センサー（ジルコニア）を用いてエンジンの作動条件によって変動する空燃比（Ａ／Ｆ）を一定に制御している。しかし、このように空燃比（Ａ／Ｆ）を制御するだけでは、触媒が十分に浄化触媒性能を発揮することができないため、触媒層自身にも空燃比（Ａ／Ｆ）を制御する作用が求められる。そこで、空燃比の変化に起因して発生する触媒の浄化性能の低下を触媒自体の化学的作用により防止する目的で、触媒活性成分である貴金属に助触媒を加えた触媒が用いられている。
【０００６】
このような助触媒として、還元雰囲気では酸素を放出し、酸化雰囲気では酸素を吸収する酸素ストレージ能（ＯＳＣ：Oxygen  Storage  capacity）を有する助触媒（「ＯＳＣ材」と称する）が知られている。例えばセリア（酸化セリウム、ＣｅＯ2）や、セリア−ジルコニア複合酸化物などが、酸素ストレージ能を有するＯＳＣ材として知られている。
【０００７】
セリア（ＣｅＯ2）は、排気ガス中の酸素分圧の高低に依存して酸化セリウム中の付着酸素及び格子酸素の脱離及び吸収を行うことができ、ＣＯ、ＴＨＣ及びＮＯｘを効率よく浄化できる空燃比の範囲（ウインドウ）を拡大するという特性を有している。つまり、排気ガスが還元性である場合には、酸化セリウムは酸素を脱離させて〔ＣｅＯ2→ＣｅＯ2-x＋（ｘ／２）Ｏ2〕排気ガス中に酸素を供給して酸化反応を生じさせ、一方排気ガスが酸化性である場合には、逆に酸化セリウムは酸素欠損に酸素を取り込んで〔ＣｅＯ2-x＋（ｘ／２）Ｏ2→ＣｅＯ2）排気ガス中の酸素濃度を減少させて還元反応を生じさせる。このように酸化セリウムは、排気ガスの酸化性、還元性の変化を小さくする緩衝剤としての機能を果たし、触媒の浄化性能を維持する機能を有している。
また、このようなセリアにジルコニアを固溶させたセリア−ジルコニア複合酸化物は、酸素ストレージ能（ＯＳＣ）がさらに優れているため、ＯＳＣ材として多くの触媒に加えられている。
【０００８】
セリアやセリア−ジルコニア複合酸化物などのＯＳＣ材を用いた３元触媒については、従来から次のような発明が開示されている。
【０００９】
例えば特許文献１（特開平６−２１９７２１号公報）には、新規な触媒特性をもつ金属−金属酸化物触媒として、金属酸化物粒子中に金属粒子を均一に含む触媒であって、貴金属としてＰｔ、Ｐｄ、Ｒｈ、Ａｕの何れかを含み、金属酸化物としてＣｅＯ2 を含む触媒が開示されている。
【００１０】
特許文献２（特開２０１１−１４００１１号公報）には、低温を含む広い範囲の温度でＣＯ酸化活性を示し得るＣＯ酸化触媒として、ＣｅＯ２担体粒子にＰｄを担持し、酸化性雰囲気で８５０〜９５０℃の範囲の温度で加熱処理してなるＣＯ酸化触媒が開示されている。
【００１１】
特許文献３（特開平１０−２７７３９４号公報）には、炭化水素、一酸化炭素及び窒素酸化物の変換率が良好であると共に、卓越した耐熱性及び耐老化性を有する、パラジウムのみを含有する触媒として、不活性基材上に、ａ）微細で、安定化された活性酸化アルミニウム、ｂ）少なくとも１種の微細な酸素貯蔵成分、ｃ）並びに付加的に高分散性酸化セリウム、酸化ジルコニウム及び酸化バリウム、及びｄ）唯一の触媒作用貴金属としてのパラジウムから成る１層の触媒作用を有する塗膜層を有する自動車排気ガス触媒が開示されている。
【００１２】
特許文献４（特開２００５−２２４７９２号公報）には、Ａｌ、Ｃｅ、Ｚｒ、Ｙ及びＬａを含む複合酸化物系のサポート材にＰｄを担持させた３元触媒として、上記サポート材におけるＡｌ原子モル数Ａに対するＣｅ、Ｚｒ、Ｙ及びＬａ合計の原子モル数Ｂの比ＢＡが１／４８以上１／１０以下であり、Ｐｄの一部は金属状態であり、残部が酸化物の状態である触媒が開示されている。
【００１３】
特許文献５（特表２０１０−５２１３０２号公報）には、酸化アルミニウムと、ロジウムで触媒活性化されてなるセリウム／ジルコニウム混合酸化物と、パラジウムで触媒活性化されてなるセリウム／ジルコニウム混合酸化物とからなる触媒層の表面を、酸化ストロンチウム又は酸化バリウムで被覆してなる構成の３元触媒が開示されている。
【先行技術文献】
【特許文献】
【００１４】
【特許文献１】特開平６−２１９７２１号公報
【特許文献２】特開２０１１−１４００１１号公報
【特許文献３】特開平１０−２７７３９４号公報
【特許文献４】特開２００５−２２４７９２号公報
【特許文献５】特表２０１０−５２１３０２号公報
【発明の概要】
【発明が解決しようとする課題】
【００１５】
２輪及び４輪自動車の走行時には、酸化反応が有利となる酸素過剰条件（リーンバーン条件）と、還元反応が有利となる燃料過剰条件（リッチバーン条件）が、走行条件に呼応して、交互に繰り返し出現する。そのため、排気ガス用触媒としては、酸素過剰条件（リーンバーン条件）及び燃料過剰条件（リッチバーン条件）のいずれの条件下でも一定以上の触媒性能を発揮する必要がある。特に二輪自動車の場合には、燃料リッチ雰囲気下でエンジンの回転数を高めて運転する傾向があるため、特に高ＳＶ（空間速度）下の燃料リッチ雰囲気下において触媒性能を発揮することが求められる。
【００１６】
従来の３元触媒では、貴金属の中で白金（Ｐｔ）やロジウム（Ｒｈ）が触媒活性成分として用いられることが多かった。ところが、これらの貴金属の価格は極めて高いため、より安価なパラジウム（Ｐｄ）を多く用いたパラジウム触媒の開発が求められている。
しかしながら、触媒活性成分としてパラジウム（Ｐｄ）を用いると、特に高ＳＶ（空間速度）下の燃料リッチ雰囲気下において、一酸化炭素（ＣＯ）及び炭化水素（ＴＨＣ）の浄化効率が低下するという課題を抱えていた。
【００１７】
そこで本発明の目的は、触媒活性成分としてパラジウム（Ｐｄ）を用いたパラジウム触媒に関し、高ＳＶ（空間速度）の燃料リッチ雰囲気下でも一酸化炭素（ＣＯ）、炭化水素（ＴＨＣ）を効率良く浄化することができる、新たなパラジウム触媒を提供することにある。
【課題を解決するための手段】
【００１８】
本発明は、触媒活性成分としてのパラジウムと、触媒担持体としての無機多孔質体と、助触媒成分としてのセリア（ＣｅＯ2）粒子とを含有してなるパラジウム触媒であって、触媒中に含有されるセリア粒子の含有量に対する、触媒中に含有されるパラジウムの含有量の質量比率（Ｐｄ／ＣｅＯ2）が０．００１４〜０．６０００であることを特徴とするパラジウム触媒を提案する。
【００１９】
本発明はまた、基材と、触媒活性成分としてのパラジウム、触媒担持体としての無機多孔質体及び助触媒成分としてのセリア（ＣｅＯ2）粒子を含有する触媒層と、を備えたパラジウム触媒であって、触媒層中に含有されるセリア粒子の含有量に対する、触媒層中に含有されるパラジウムの含有量の質量比率（Ｐｄ／ＣｅＯ2）が０．００１４〜０．６０００であることを特徴とするパラジウム触媒を提案する。
【発明の効果】
【００２０】
本発明が提案するパラジウム触媒は、パラジウム（Ｐｄ）を所定の比率でセリア粒子上に担持するようにしたことで、高ＳＶ（空間速度）下の燃料リッチ雰囲気下において、ＣＯ及びＴＨＣを効率良く浄化することができるようになった。
【００２１】
本発明において、「高ＳＶ（空間速度）」とは、特にＳＶ＝４５,０００以上の領域を意味し、また、「燃料リッチ雰囲気下」とは、Ａ／Ｆ＜１４．６、Ｏ／Ｒ＜１を意味する。なお、Ｏ／Ｒとは、SAE  paper  No.950256に記載されている酸化ガスと還元ガスの割合のことをいう（O／R＝Oxidizing  Gas／Reducing  Gas）。
また、「パラジウム触媒」とは、触媒活性成分の主成分、すなわち触媒活性成分のうちの５０質量％以上を占める成分がパラジウム（Ｐｄ）である触媒の意味であり、本明細書では「Ｐｄ触媒」と略して示すこともある。
【発明を実施するための形態】
【００２２】
次に、本発明を実施するための形態について説明する。但し、本発明が次に説明する実施形態に限定されるものではない。
【００２３】
本発明に係るパラジウム触媒は、触媒活性成分としてのパラジウムと、触媒担持体としての無機多孔質体と、助触媒成分としてのセリア（ＣｅＯ2）粒子と、を含有してなる触媒組成物としてのパラジウム触媒であってもよいし、また、基材と、触媒活性成分としてのパラジウム、触媒担持体としての無機多孔質体、及び、助触媒成分としてのセリア（ＣｅＯ2）粒子を含有する触媒層と、を備えたパラジウム触媒であってもよい。
【００２４】
ここでは、本発明の実施形態の一例として、基材と、パラジウム、無機多孔質体及びセリア粒子、さらに必要に応じて安定剤を含有する触媒層とを備えた触媒構造体としてのパラジウム触媒（「本Ｐｄ触媒」と称する）について説明する。
【００２５】
本Ｐｄ触媒の具体的構成としては、例えばハニカム状（モノリス）構造を呈している基材の表面に、例えばパラジウム、無機多孔質体、セリア粒子及び必要に応じて安定剤を含有する触媒組成物をウォッシュコートするなどして触媒層を形成してなる構成を備えた触媒構造体を挙げることができる。
以下、本Ｐｄ触媒を構成する上記の各構成材料について説明する。
【００２６】
＜基材＞
本Ｐｄ触媒に用いる基材の材質としては、セラミックス等の耐火性材料や金属材料を挙げることができる。
セラミック製基材の材質としては、耐火性セラミック材料、例えばコージライト、コージライト−アルファアルミナ、窒化ケイ素、ジルコンムライト、スポジュメン、アルミナ−シリカマグネシア、ケイ酸ジルコン、シリマナイト（ｓｉｌｌｉｍａｎｉｔｅ）、ケイ酸マグネシウム、ジルコン、ペタライト（ｐｅｔａｌｉｔｅ）、アルファアルミナおよびアルミノシリケート類などを挙げることができる。
金属製基材の材質としては、耐火性金属、例えばステンレス鋼または鉄を基とする他の適切な耐食性合金などを挙げることができる。
【００２７】
基材の形状は、ハニカム状、ペレット状、球状を挙げることができる。
【００２８】
ハニカム材料としては、一般に、例えばセラミックス等のコージェライト質のものが多く用いられる。また、フェライト系ステンレス等の金属材料からなるハニカムを用いることもできる。
ハニカム形状の基材を用いる場合、例えば基材内部を流体が流通するように、基材内部に平行で微細な気体流通路、すなわちチャンネルを多数有するモノリス型基材を使用することができる。この際、モノリス型基材の各チャンネル内壁表面に、触媒組成物をウォッシュコートなどによってコートして触媒層を形成することができる。
【００２９】
＜触媒層＞
本Ｐｄ触媒の触媒層は、パラジウム、無機多孔質体及びセリア粒子、さらに必要に応じて安定剤、その他の成分を含有する層である。
ただし、この触媒層のほかに、他の触媒層を上下方向に一層或いは二層以上積層してもよいし、また、排気ガスの流通方向に他の触媒層を形成してもよい。
【００３０】
前記触媒層は、基材１リットル当たり４０ｇ〜３００ｇの割合で含有するのが好ましい。
基材１リットル当たりの触媒層の含有量が４０ｇ以上であれば、触媒組成物をスラリー化した時に、固形分濃度を大幅に下げる必要がなく、貫通孔の大きなハニカム基材（例えば１００セル）との密着性を確保することができる。他方、触媒層の含有量が３００ｇ以下であれば、貫通孔が小さいハニカム基材（例えば１２００セル）であっても、基材の貫通孔が目詰りするのを抑えることができる。
かかる観点から、触媒層の含有量は、基材１リットル当たり６０g以上或いは２５０g以下であるのがより一層好ましく、その中でも８０g以上或いは２００g以下であるのがさらに好ましい。
【００３１】
（無機多孔質体）
前記基材と触媒活性成分との結合力は通常それ程強くないため、基材に直接触媒活性成分を担持させようとしても十分な担持量を確保することは難しい。そこで、高分散状態でかつ十分な量の触媒活性成分を基材の表面に担持させるために、高い比表面積を有する粒子状の無機多孔質体に触媒活性成分を担持させ、触媒活性成分を担持した当該無機多孔質体を基材表面上にコーティングして触媒層を形成するのが好ましい。
【００３２】
無機多孔質体としては、例えばシリカ、アルミナおよびチタニア化合物から成る群から選択される化合物の多孔質体、より具体的には、例えばアルミナ、シリカ、シリカ−アルミナ、アルミノ−シリケート類、アルミナ−ジルコニア、アルミナ−クロミアおよびアルミナ−セリアから選択される化合物からなる多孔質体を挙げることができる。
【００３３】
このうちアルミナとしては、比表面積が５０ｍ２／ｇより大きなアルミナ、例えばγ,δ,θ,αアルミナを使用することができる。中でも、γもしくはθアルミナを用いるのが好ましい。なお、アルミナについては、耐熱性を上げるため、微量のＬａを含むこともできる。
【００３４】
（セリア粒子）
本Ｐｄ触媒は、酸素ストレージ能（ＯＳＣ：Oxygen  Storage  capacity）を有する助触媒として、セリア（二酸化セリウム、ＣｅＯ2）粒子を含有するものである。
【００３５】
セリア粒子に所定の割合でパラジウムを担持させると、高ＳＶ（空間速度）の燃料リッチ雰囲気下でも一酸化炭素（ＣＯ）、炭化水素（ＴＨＣ）を効率良く浄化することができるようになる。これは、セリア粒子にパラジウムを所定の割合で担持することで、Ｐｄ−Ｏ−Ｃｅ結合が形成され、高酸化状態になるため、高ＳＶ（空間速度）の燃料リッチ雰囲気下でも一酸化炭素（ＣＯ）、炭化水素（ＴＨＣ）を効率良く浄化することができるものと考えることができる。
【００３６】
かかる観点から、本Ｐｄ触媒、特にＰｄを含有する触媒層が含有するＯＳＣ材のうちの５０質量％以上を、セリア粒子が占めるのが好ましく、中でも７０質量％以上、その中でも８０質量％以上、その中でも特に９０質量％以上（１００質量％を含む）をセリア粒子が占めるのが好ましい。
【００３７】
セリア粒子の比表面積は、ＢＥＴ比表面積２０〜１３０ｍ2／ｇであるのが好ましい。後述する実施例・比較例の結果を見ても分かるように、パラジウム（Ｐｄ）を担持させるセリア粒子の比表面積が所定の範囲であると、高ＳＶ（空間速度）下の燃料リッチ雰囲気下においては、ＣＯ及びＴＨＣをより一層効率良く浄化することができることが判明した。
よって、パラジウム（Ｐｄ）を担持させるセリア粒子の比表面積は、ＢＥＴ比表面積２０〜１３０ｍ2／ｇであるのが好ましく、中でも４０ｍ2／ｇ以上或いは１２０ｍ2／ｇ以下、その中でも８５ｍ2／ｇ以上であるがさらに好ましい。
【００３８】
セリア粒子は、触媒層中に５〜８５質量％の割合で含有されることが好ましい。
触媒層中のセリア粒子の含有量が５質量％以上であれば、燃料リッチ雰囲気下においてＣＯ及びＴＨＣを十分に浄化することができる。他方、８５質量％以下であれば、基材との密着性をより確実に確保することができる。
かかる観点から、セリア粒子の含有量は、触媒層中に５〜８５質量％の割合で含有されることが好ましく、中でも５質量％以上或いは４０質量％以下の割合、その中でも特に１３質量％以上の割合で含有されるのが特に好ましい。
【００３９】
（触媒活性成分）
本Ｐｄ触媒においては、触媒全体の価格を下げるために、触媒活性を有する金属の主成分がパラジウム（Ｐｄ）であることを特徴とする。
パラジウム（Ｐｄ）が触媒活性を有する金属の主成分であるから、触媒活性を有する金属のうち少なくとも５０質量％以上をパラジウム（Ｐｄ）が占める必要がある。中でも、パラジウム（Ｐｄ）が触媒活性を有する金属の８０質量％以上、その中でも特に９０質量％以上（１００質量％を含む）を占めるのが好ましい。
【００４０】
そして本Ｐｄ触媒においては、触媒層中に含有されるパラジウムの含有量が、セリア粒子の含有量に対する質量比率（Ｐｄ／ＣｅＯ2）として０．００１４〜０．６０００であるのが好ましい。
かかる比率でパラジウムを含有することにより、高ＳＶ（空間速度）下の燃料リッチ雰囲気下において、ＣＯ及びＴＨＣを効率良く浄化するができるようになる。
よって、触媒層中に含有されるパラジウムの含有量は、セリア粒子の含有量に対する質量比率（Ｐｄ／ＣｅＯ2）が０．００１４〜０．６０００であるのが好ましく、中でも０．００５０以上或いは０．４０００以下、その中でも０．０２５０以上或いは０．３６００以下、さらにその中でも０．１０００以下であるのがより一層好ましい。
【００４１】
また、触媒活性成分の主成分をなすパラジウム（Ｐｄ）の大きさは、平均粒子径１．０ｎｍ〜８３．０ｎｍであるのが好ましい。
後述する実施例・比較例の結果を見ても分かるように、パラジウム（Ｐｄ）の大きさが所定範囲であると、高ＳＶ（空間速度）下の燃料リッチ雰囲気下においては、ＣＯ及びＴＨＣをより一層効率良く浄化できることが判明した。
よって、触媒活性成分の主成分をなすパラジウム（Ｐｄ）の大きさは、平均粒子径１．０ｎｍ〜８３．０ｎｍであるのが好ましく、中でも２．０ｎｍ以上或いは４０．０ｎｍ以下、その中でも特に２．０ｎｍ以上或いは３０.０ｎｍ以下であるがさらに好ましい。
【００４２】
なお、パラジウム（Ｐｄ）以外の触媒活性を有する金属としては、白金、ロジウム、金、銀、ルテニウム、イリジウム、ニッケル、セリウム、コバルト、銅、オスミウム、ストロンチウム等の金属を挙げることができる。これらの中で、本Ｐｄ触媒において、パラジウム（Ｐｄ）以外に含有させるより好ましい成分としては、例えば白金を挙げることができる。
【００４３】
本Ｐｄ触媒におけるパラジウムの含有量は、基材１リットル当たり０．１８〜４．５０ｇの割合であるのが好ましい。かかる範囲でパラジウムを含有させることにより、高ＳＶ（空間速度）下の燃料リッチ雰囲気下において、ＣＯ及びＴＨＣを効率良く浄化するができるようになる。
ただし、パラジウム量が増えれば製品価格の上昇を招くことから多量に使用することは難しい。
かかる観点から、本Ｐｄ触媒におけるパラジウムの含有量は、基材１リットル当たり０．３ｇ以上或いは３．０ｇ以下であるのがより一層好ましく、その中でも１．０ｇ以下であるのがさらに好ましい。
【００４４】
また、前記パラジウムは、触媒層中に０．１２〜３．００質量％の割合で含有されるのが好ましい。かかる範囲でパラジウムを含有させることにより、高ＳＶ（空間速度）下の燃料リッチ雰囲気下において、ＣＯ及びＴＨＣを効率良く浄化するができるようになる。ただし、パラジウム量が増えれば製品価格の上昇を招くことから多量に使用することは難しい。
かかる観点から、前記パラジウムは、触媒層中に０．１２〜３．００質量％の割合で含有されるのが好ましく、中でも０．２０質量％以上或いは２．００質量％以下、その中でも特に０．６６７質量％以下の割合で含有されるのがさらに好ましい。
【００４５】
（安定剤及びその他の成分）
本Ｐｄ触媒は、燃料リッチ雰囲気下でＰｄＯxの金属への還元を抑制することを目的として、安定剤を含んでもよい。
この種の安定剤としては、例えばアルカリ土類金属やアルカリ金属を挙げることができる。中でも、マグネシウム、バリウム、カルシウムおよびストロンチウム、好適にはストロンチウムおよびバリウムから成る群から選択される金属のうちの一種又は二種以上を選択可能である。その中でも、ＰｄＯxが還元される温度が一番高い、つまり還元されにくいという観点から、バリウムが好ましい。
【００４６】
本Ｐｄ触媒は、バインダ成分など、公知の添加成分を含んでいてもよい。
バインダ成分としては、無機系バインダ、例えばアルミナゾル、シリカゾル、ジルコニアゾル等の水溶性溶液を使用することができる。これらは、焼成すると無機酸化物の形態をとることができる。
なお、本Ｐｄ触媒は、バインダ成分としてジルコニアを含有する可能性もある。この場合、助触媒成分としてのジルコニアと、バインダ成分としてのジルコニアとは、例えば電子顕微鏡で観察するなどの手法で区別することができる。すなわち、助触媒成分としてのジルコニアは、セリア粒子と同一箇所または周辺に分散している一方、バインダ成分としてのジルコニアは、セリア粒子の同一箇所または周辺のみに分散していることはないからである。
【００４７】
＜製法＞
本Ｐｄ触媒を製造するための一例として、無機多孔質体、セリア（ＣｅＯ2）粒子粉末若しくは水溶性のＣｅ塩、バインダ及び水を混合し、ボールミルなどで撹拌してスラリーとする。次に、このスラリー中に、例えばセラミックハニカム体などの基材を浸漬し、これを引き上げて焼成して、基材表面に触媒層を形成する方法などを挙げることができる。
ただし、本Ｐｄ触媒を製造するための方法は公知のあらゆる方法を採用することが可能であり、上記例に限定するものではない。
【００４８】
＜語句の説明＞ 
本明細書において「Ｘ〜Ｙ」（Ｘ，Ｙは任意の数字）と表現する場合、特にことわらない限り「Ｘ以上Ｙ以下」の意と共に、「好ましくはＸより大きい」或いは「好ましくはＹより小さい」の意も包含する。
また、「Ｘ以上」（Ｘは任意の数字）或いは「Ｙ以下」（Ｙは任意の数字）と表現した場合、「Ｘより大きいことが好ましい」或いは「Ｙ未満であることが好ましい」旨の意図も包含する。
【実施例】
【００４９】
以下、本発明を下記実施例及び比較例に基づいてさらに詳述する。
【００５０】
（実施例１）
多孔質γ-アルミナ５質量部と、セリア粒子粉末（ＢＥＴ比表面積20ｍ2／ｇ）85質量部と、無機系バインダとしてのアルミナゾルを酸化物換算で10質量部と、純水150質量部とを秤量し、ボールミルにて混合を行うことでスラリーを得た。
φ40ｍｍ×L60ｍｍ（100セル）：担体容積0.0754Lのステンレス製メタルハニカム基材を、前記スラリー中に浸漬し、引き上げて過剰なスラリーをエアーガンで吹き払った後、大気雰囲気下600℃で3時間焼成してコート層を形成した。このとき、コート層の量は
ハニカム基材1L当り150gであった。
このようにして得られたコート層付きハニカム基材を、硝酸Ｐｄ溶液中に浸漬させて余分な液滴をエアーガンで吹き払い、大気雰囲気下600℃で3時間焼成して触媒層を形成してＰｄ触媒を得た。このとき、触媒層の量はハニカム基材１Ｌに対して150gであり、Ｐｄの量はハニカム基材１Ｌに対し0.18ｇであった。
【００５１】
なお、表中のＰｄ量、Ｒｈ量、ＣｅＯ2量などは、製造時の配合量を示したものであるが、触媒を製造後に測定した場合の含有量と同じ値である（他の実施例・比較例についても同様）。
【００５２】
（実施例２）
多孔質γ-アルミナ３５質量部と、セリア粒子粉末（ＢＥＴ比表面積20ｍ2／ｇ）55質量部と、無機系バインダとしてのアルミナゾルを酸化物換算で10質量部と、純水150質量部とを秤量し、ボールミルにて混合を行うことでスラリーを得た。
このスラリーを用いて、実施例１と同様にコート層付きハニカム基材及びＰｄ触媒を作製した。但し、Ｐｄの量はハニカム基材１Ｌに対し0.18ｇであった。
【００５３】
（実施例３）
多孔質γ-アルミナ50質量部と、セリア粒子粉末（ＢＥＴ比表面積40ｍ2／ｇ）40質量部と、無機系バインダとしてのアルミナゾルを酸化物換算で10質量部と、純水150質量部とを秤量し、ボールミルにて混合を行うことでスラリーを得た。
このスラリーを用いて、実施例１と同様にコート層付きハニカム基材及びＰｄ触媒を作製した。但し、Ｐｄの量はハニカム基材１Ｌに対し0.30ｇであった。
【００５４】
（実施例４）
多孔質γ-アルミナ63質量部と、セリア粒子粉末（ＢＥＴ比表面積87ｍ2／ｇ）27質量部と、無機系バインダとしてのアルミナゾルを酸化物換算で10質量部と、純水150質量部とを秤量し、ボールミルにて混合を行うことでスラリーを得た。
このスラリーを用いて、実施例１と同様にコート層付きハニカム基材及びＰｄ触媒を作製した。但し、Ｐｄの量はハニカム基材１Ｌに対し1.00ｇであった。
【００５５】
（実施例５）
多孔質γ-アルミナ63質量部と、セリア粒子粉末（ＢＥＴ比表面積100ｍ2／ｇ）27質量部と、無機系バインダとしてのアルミナゾルを酸化物換算で10質量部と、純水150質量部とを秤量し、ボールミルにて混合を行うことでスラリーを得た。
このスラリーを用いて、実施例１と同様にコート層付きハニカム基材及びＰｄ触媒を作製した。但し、Ｐｄの量はハニカム基材１Ｌに対し1.00ｇであった。
【００５６】
（実施例６）
多孔質γ-アルミナ63質量部と、セリア粒子粉末（ＢＥＴ比表面積55ｍ2／ｇ）27質量部と、無機系バインダとしてのアルミナゾルを酸化物換算で10質量部と、純水150質量部とを秤量し、ボールミルにて混合を行うことでスラリーを得た。
このスラリーを用いて、実施例１と同様にコート層付きハニカム基材及びＰｄ触媒を作製した。但し、Ｐｄの量はハニカム基材１Ｌに対し1.00ｇであった。
【００５７】
（実施例７）
多孔質γ-アルミナ63質量部と、セリア粒子粉末（ＢＥＴ比表面積63ｍ2／ｇ）27質量部と、無機系バインダとしてのアルミナゾルを酸化物換算で10質量部と、純水150質量部とを秤量し、ボールミルにて混合を行うことでスラリーを得た。
このスラリーを用いて、実施例１と同様にコート層付きハニカム基材及びＰｄ触媒を作製した。但し、Ｐｄの量はハニカム基材１Ｌに対し1.00ｇであった。
【００５８】
（実施例８）
多孔質γ-アルミナ63質量部と、セリア粒子粉末（ＢＥＴ比表面積85ｍ2／ｇ）27質量部と、無機系バインダとしてのアルミナゾルを酸化物換算で10質量部と、純水150質量部とを秤量し、ボールミルにて混合を行うことでスラリーを得た。
このスラリーを用いて、実施例１と同様にコート層付きハニカム基材及びＰｄ触媒を作製した。但し、Ｐｄの量はハニカム基材１Ｌに対し1.00ｇであった。
【００５９】
（実施例９）
多孔質γ-アルミナ63質量部と、セリア粒子粉末（ＢＥＴ比表面積94ｍ2／ｇ）27質量部と、無機系バインダとしてのアルミナゾルを酸化物換算で10質量部と、純水150質量部とを秤量し、ボールミルにて混合を行うことでスラリーを得た。
このスラリーを用いて、実施例１と同様にコート層付きハニカム基材及びＰｄ触媒を作製した。但し、Ｐｄの量はハニカム基材１Ｌに対し1.00ｇであった。
【００６０】
（実施例１０）
多孔質γ-アルミナ77質量部と、セリア粒子粉末（ＢＥＴ比表面積111ｍ2／ｇ）13質量部と、無機系バインダとしてのアルミナゾルを酸化物換算で10質量部と、純水150質量部とを秤量し、ボールミルにて混合を行うことでスラリーを得た。
このスラリーを用いて、実施例１と同様にコート層付きハニカム基材及びＰｄ触媒を作製した。但し、Ｐｄの量はハニカム基材１Ｌに対し2.00ｇであった。
【００６１】
（実施例１１）
多孔質γ-アルミナ85質量部と、セリア粒子粉末（ＢＥＴ比表面積120ｍ2／ｇ）5質量部と、無機系バインダとしてのアルミナゾルを酸化物換算で10質量部と、純水150質量部とを秤量し、ボールミルにて混合を行うことでスラリーを得た。
このスラリーを用いて、実施例１と同様にコート層付きハニカム基材及びＰｄ触媒を作製した。但し、Ｐｄの量はハニカム基材１Ｌに対し2.70ｇであった。
【００６２】
（実施例１２）
多孔質γ-アルミナ87質量部と、セリア粒子粉末（ＢＥＴ比表面積130ｍ2／ｇ）3質量部と、無機系バインダとしてのアルミナゾルを酸化物換算で10質量部と、純水150質量部とを秤量し、ボールミルにて混合を行うことでスラリーを得た。
このスラリーを用いて、実施例１と同様にコート層付きハニカム基材及びＰｄ触媒を作製した。但し、Ｐｄの量はハニカム基材１Ｌに対し3.00ｇであった。
【００６３】
（実施例１３）
多孔質γ-アルミナ85質量部と、セリア粒子粉末（ＢＥＴ比表面積129ｍ2／ｇ）5質量部と、無機系バインダとしてのアルミナゾルを酸化物換算で10質量部と、純水150質量部とを秤量し、ボールミルにて混合を行うことでスラリーを得た。
このスラリーを用いて、実施例１と同様にコート層付きハニカム基材及びＰｄ触媒を作製した。但し、Ｐｄの量はハニカム基材１Ｌに対し3.75ｇであった。
【００６４】
（実施例１４）
多孔質γ-アルミナ85質量部と、セリア粒子粉末（ＢＥＴ比表面積127ｍ2／ｇ）5質量部と、無機系バインダとしてのアルミナゾルを酸化物換算で10質量部と、純水150質量部とを秤量し、ボールミルにて混合を行うことでスラリーを得た。
このスラリーを用いて、実施例１と同様にコート層付きハニカム基材及びＰｄ触媒を作製した。但し、Ｐｄの量はハニカム基材１Ｌに対し4.50ｇであった。
【００６５】
（比較例１）
多孔質γ-アルミナ2質量部と、セリア粒子粉末（ＢＥＴ比表面積16ｍ2／ｇ）90質量部と、無機系バインダとしてのアルミナゾルを酸化物換算で8質量部と、純水150質量部とを秤量し、ボールミルにて混合を行うことでスラリーを得た。
このスラリーを用いて、実施例１と同様にコート層付きハニカム基材及びＰｄ触媒を作製した。但し、Ｐｄの量はハニカム基材１Ｌに対し0.05ｇであった。
【００６６】
（比較例２）
多孔質γ-アルミナ2質量部と、セリア粒子粉末（ＢＥＴ比表面積4ｍ2／ｇ）90質量部と、無機系バインダとしてのアルミナゾルを酸化物換算で8質量部と、純水150質量部とを秤量し、ボールミルにて混合を行うことでスラリーを得た。
このスラリーを用いて、実施例１と同様にコート層付きハニカム基材及びＰｄ触媒を作製した。但し、Ｐｄの量はハニカム基材１Ｌに対し0.18ｇであった。
【００６７】
（比較例３）
多孔質γ-アルミナ89.5質量部と、セリア粒子粉末（ＢＥＴ比表面積130ｍ2／ｇ）0.5質量部と、無機系バインダとしてのアルミナゾルを酸化物換算で10質量部と、純水150質量部とを秤量し、ボールミルにて混合を行うことでスラリーを得た。
このスラリーを用いて、実施例１と同様にコート層付きハニカム基材及びＰｄ触媒を作製した。但し、Ｐｄの量はハニカム基材１Ｌに対し0.60ｇであった。
【００６８】
（比較例４）
多孔質γ-アルミナ90質量部と、無機系バインダとしてのアルミナゾルを酸化物換算で10質量部と、純水150質量部とを秤量し、ボールミルにて混合を行うことでスラリーを得た。
このスラリーを用いて、実施例１と同様にコート層付きハニカム基材及びＰｄ触媒を作製した。但し、Ｐｄの量はハニカム基材１Ｌに対し6.00ｇであった。
【００６９】
（参考例１）
多孔質γ-アルミナ56.6質量部と、セリア粉末（ＢＥＴ比表面積19ｍ2／ｇ）20質量部と、ジルコニア粉末13.4質量部と、無機系バインダとしてアルミナゾルを酸化物換算で10質量部と、純水150質量部とを秤量し、ボールミルにて混合を行うことでスラリーを得た。
φ40ｍｍ×L60ｍｍ（100セル）：担体容積0.0754Lのステンレス製メタルハニカム基材を前記スラリー中に浸漬し、引き上げて過剰なスラリーをエアーガンで吹き払った後、大気雰囲気下600℃で3時間焼成してコート層を形成した。このとき、コート層の量はハニカム基材1L当り150gであった。
このようにして得られたコート層付きハニカム基材を、硝酸Ｐｄと硝酸Ｒｈの混合溶液中に浸漬させて余分な液滴をエアーガンで吹き払い、大気雰囲気下600℃で3時間焼成してハニカム基材1Lに対して1.50gのＰｄと0.15gのＲｈを担持し、Ｐｄ／Ｒｈ触媒を得た。
【００７０】
＜Ｐｄ粒子径評価方法＞
実施例１〜１４、比較例１〜４及び参考例１で得たＰｄ触媒について、公知手法であるＣＯパルス吸着法（T.Takeguchi、S.Manabe、R.Kikuchi、K.Eguchi、T.Kanazawa、S.Matsumoto、Applied  Catalysis  A:293(2005)91.）に従って、触媒層中に存在するＰｄ1g当たりの比表面積を測定し、Ｐｄ粒子を球体とした場合の直径を、Ｐｄ粒子数及びＰｄ密度から算出した値をＰｄ平均粒子径（但し、表には「Ｐｄ粒子径」と表示）とした。
【００７１】
＜ＢＥＴ比表面積評価方法＞
実施例１〜１４、比較例１〜４及び参考例１で使用したセリア粉末のＢＥＴ比表面積を、ユアサアイオニクス（株）製QUADRASORBSI装置を使用してガス吸着法によりで測定した。
【００７２】
＜単体浄化性能評価方法（Ｔ50-ＣＯ、Ｔ50-ＨＣ）＞
次の表１に示す模擬排気ガスを、実施例１〜１４、比較例１〜４及び参考例１で得たＰｄ触媒（φ40×L60-100cpsi）に流通させ、100℃〜500℃における出口ガス成分をCO／HC分析計を用いて測定した。得られた測定結果より、50％浄化率に到達する温度（Ｔ50-ＣＯ、Ｔ50-ＨＣ）を求めた。
そして、参考例１の浄化性能と比較して、浄化性能が悪いものを「×：poor」と評価し、浄化性能が良いものを「○：good」、さらに良いものを「○○」、より一層良いものを「○○○」と評価した。
【００７３】
【表１】
0005992192.tif 000002
【００７４】
【表２】
0005992192.tif 000003
【００７５】
上記実施例及びこれまで発明者が行った試験結果を総合すると、触媒活性成分としてのパラジウムを、助触媒成分としてのセリア（ＣｅＯ2）粒子上に所定の割合で担持させることにより、すなわち、触媒中に含有されるセリア粒子の含有量に対する、触媒中に含有されるパラジウムの含有量の質量比率（Ｐｄ／ＣｅＯ2）が０．００１４〜０．６０００となるように担持させることにより、高ＳＶ（空間速度）下の燃料リッチ雰囲気下において、ＣＯ及びＴＨＣを効率良く浄化することができるようになることが分かった。
また、この際、触媒活性成分としてのパラジウムは、平均粒子径１．０ｎｍ〜８３．０ｎｍのパラジウムが好ましく、助触媒成分としてのセリア（ＣｅＯ2）粒子としては、ＢＥＴ比表面積が２０〜１３０ｍ2／ｇであるセリア（ＣｅＯ2）粒子であるのが好ましいことも分かった。